СПОСОБ ИЗГОТОВЛЕНИЯ ПРОМЫШЛЕННЫХ ТКАНЕЙ И ТКАНЕЙ ДЛЯ БУМАГОДЕЛАТЕЛЬНОЙ МАШИНЫ

1. Способ обработки волокна/нити или мононити, содержащегося или содержащейся в тканях для бумагоделательной машины, промышленных или технических тканях, согласно которому:
(a) размещают материал, поглощающий энергию коротковолнового инфракрасного излучения, в волокне/нити или мононити, при обычных условиях являющемся проницаемым или являющуюся проницаемой для энергии коротковолнового инфракрасного излучения; и
(b) выборочно оплавляют, сплавляют или скрепляют посредством связующего волокно/нить или мононить само или саму с собой или с другим волокном или другой нитью или мононитью путем воздействия на него или нее энергией коротковолнового инфракрасного излучения.
2. Способ по п.1, в котором ткань выбирают из группы, содержащей формующую, прессовую и сушильную ткани, технологические ленты, ткани для сквозной сушки воздухом, технические ткани, ткани, используемые для отделочных или заключительных операций для обработки текстиля, такие как транспортные, дубильные ленты и ленты для гофромашин.
3. Способ по п.1, в котором источник энергии коротковолнового инфракрасного излучения имеет длину волны приблизительно 0,7-5,0 мкм.
4. Способ по п.1, в котором материал, поглощающий энергию коротковолнового инфракрасного излучения, представляет собой добавку, покрытие или краситель.
5. Способ по п.4, в котором краситель выбирают из группы, содержащей черные чернила, технический углерод, сопряженные производные циклогексена/циклопентена, хинон-диаммониевуюя соль, металлопорфирин, металлоазапорфирин, краситель на основе основания Фишера и их смеси.
6. Способ по п.1, в котором волокно/нить или мононить содержит полимер, выбранный из группы, содержащей полиамиды, полиарамид, полиэфиры, полиэфиркетоны, полиэфирэфиркетоны, полиолефины, полипропилены, полиуретаны и их смеси.
7. Способ по п.1, в котором выборочное оплавление, сплавление или скрепление посредством связующего включает в себя выборочное нанесение материала, поглощающего энергию коротковолнового инфракрасного излучения, на волокно/нить или мононить.
8. Способ по п.1, в котором нанесение материала, поглощающего энергию коротковолнового инфракрасного излучения, осуществляют на хвост волокна/нити или мононити и путем воздействия энергии коротковолнового инфракрасного излучения формируют «грибную шляпку», фиксирующую указанные хвосты в шовной области ткани.
9. Способ по п.8, в котором материал выбирают из группы, содержащей черные чернила, технический углерод, сопряженные производные циклогексена/циклопентена, хинон-диаммониевую соль, металлопорфирин, металлоазапорфирин, краситель на основе основания Фишера и их смеси.
10. Способ по п.8, в котором волокно/нить или мононить содержит полимер, выбранный из группы, содержащей полиамиды, полиарамиды, полиэфиры, полиэфиркетоны, полиэфирэфиркетоны, полиолефины, полипропилены, полиуретаны и их смеси.
11. Способ по п.1, в котором из поглощающего материала формируют некоторый узор на слое изготавливаемой ткани.
12. Способ по п.11, в котором узор формируют печатью на сплошном листе термопластичного материала необходимого узора из пигмента, поглощающего энергию коротковолнового инфракрасного излучения, и размещением этого листа на некотором слое ткани.
13. Способ по п.11, в котором указанный материал выбирают из группы, содержащей черные чернила, технический углерод, сопряженные производные циклогексена/циклопентена, хинон-диаммониевую соль, металлопорфирин, металлоазапорфирин, краситель на основе основания Фишера и их смеси.
14. Способ по п.1, в котором выборочно оплавляют, сплавляют или скрепляют посредством связующего волокно/нить или мононить само или саму с собой, или с другим волокном, или другой нитью, или мононитью в шовной области ткани.
15. Способ по п.14, в котором хвост волокна, ориентированного в машинном направлении, или нити или мононити, ориентированной в машинном направлении, перекрывают хвостом другого волокна, ориентированного в машинном направлении, или другой нити, или мононити, ориентированной в машинном направлении, в контакте друг с другом, и воздействием энергии коротковолнового инфракрасного излучения сваривают друг с другом и/или с нитями, ориентированными поперек движения ткани в машине, в шовной области ткани.
16. Способ по п.14, в котором ширина указанной шовной области, измеренная в машинном направлении, составляет долю ширины стандартного шва или шва, полученного с использованием стандартных технологий, такой же прочности, и эта доля составляет не более 0,7, предпочтительно не более 0,5, наиболее предпочтительно не более 0,3.
17. Способ по п.14, в котором волокно, ориентированное в машинном направлении, или нить, ориентированная в машинном направлении, пересекающееся или пересекающаяся с волокном, ориентированным поперек движения ткани в машине, или нитью, ориентированной поперек движения ткани в машине, в контакте друг с другом под воздействием энергии коротковолнового инфракрасного излучения сваривают друг с другом в шовной области ткани.
18. Способ обработки тканей для бумагоделательной машины, промышленных или технической тканей, согласно которому:
(a) берут основную структуру, содержащую материал, не поглощающий энергию коротковолнового инфракрасного излучения;
(b) выборочно покрывают основную структуру кроющим составом, поглощающим энергию коротковолнового инфракрасного излучения, для задания пористости и/или износоустойчивости ткани; и
(c) воздействуют на покрытие и основную структуру энергией коротковолнового инфракрасного излучения для обеспечения необходимого изменения пористости и/или износоустойчивости основной структуры.
19. Способ по п.18, в котором ткань выбирают из группы, содержащей формующую, прессовую и сушильную ткани, технологические ленты, ткани для сквозной сушки воздухом, технические ткани, ткани, используемые для отделочных или заключительных операций для обработки текстиля, такие как транспортные, дубильные ленты и ленты для гофромашин.
20. Способ по п.18, в котором источник энергии коротковолнового инфракрасного излучения имеет длину волны приблизительно 0,7-5,0 мкм.
21. Способ по п.18, в котором кроющий состав, поглощающий энергию коротковолнового инфракрасного излучения, содержит добавку или краситель, поглощающий энергию коротковолнового инфракрасного излучения.
22. Способ по п.21, в котором краситель выбирают из группы, содержащей черные чернила, технический углерод, сопряженные производные циклогексена/циклопентена, хинон-диаммониевую соль, металлопорфирин, металлоазапорфирин, краситель на основе основания Фишера и их смеси.
23. Способ по п.18, в котором волокно/нить или мононить содержит полимер, выбранный из группы, содержащей полиамиды, полиарамид, полиэфиры, полиэфиркетоны, полиэфирэфиркетоны, полиолефины, полипропилены, полиуретаны и их смеси.
24 Одежда бумагоделательной машины, ленты для гофромашин, ткани, используемые для отделочных или заключительных операций для обработки текстиля, такие как транспортная или дубильная лента, промышленная или техническая ткань, изготовленные способом согласно п.1.
25. Одежда бумагоделательной машины, ленты для гофромашин, ткани, используемые для отделочных или заключительных операций для обработки текстиля, такие как транспортная или дубильная лента, промышленная или техническая ткань, изготовленные способом согласно п.8.
26. Одежда бумагоделательной машины, ленты для гофромашин, ткани, используемые для отделочных или заключительных операций для обработки текстиля, такие как транспортная или дубильная лента, промышленная или техническая ткань, изготовленные способом согласно п.11.
27. Одежда бумагоделательной машины, ленты для гофромашин, ткани, используемые для отделочных или заключительных операций для обработки текстиля, такие как транспортная или дубильная лента, промышленная или техническая ткань, изготовленные способом согласно п.14.
28. Одежда бумагоделательной машины, ленты для гофромашин, ткани, используемые для отделочных или заключительных операций для обработки текстиля, такие как транспортная или дубильная лента, промышленная или техническая ткань, изготовленные способом согласно п.18.
29. Способ по п.12, в котором указанный слой представляет собой поверхностный слой изготавливаемой ткани.
30. Способ по п.14, в котором сплавленная/скрепленная посредством связующего шовная область прочнее, чем стандартный шов, полученный с использованием стандартных технологий и имеющий такую же длину в машинном направлении ткани.